ЭКРАН ДЛЯ ТЕПЛИЦЫ

1. Экран для теплицы, содержащий полосы (11) пленочного материала, которые соединены вместе с помощью системы пряжи из поперечных нитей (12, 14, 18) и продольных нитей (13a, 13b; 15; 19) посредством процесса вязания, основовязания или плетения с получением непрерывного изделия, причем, по меньшей мере, некоторые из полос (11) содержат полиэфирную пленку, имеющую прозрачность, по меньшей мере, 93%, измеренную в соответствии со стандартом ASTM-D 1003-6 (метод A), причем указанная полиэфирная пленка имеет, по меньшей мере, один основной слой B, содержащий термопластичный сложный полиэфир и УФ стабилизатор, указанная полиэфирная пленка имеет первую и вторую поверхность, причем антифоговое покрытие нанесено на, по меньшей мере, одну из первой и второй поверхностей полиэфирной пленки, отличающийся тем, что указанное антифоговое покрытие представляет собой дисперсионную композицию и содержит:
a) гигроскопичный пористый материал;
b) сшивающий агент на основе полимера;
c) стимулирующий адгезию органофункциональный силан; и
d) одно или более поверхностно-активных веществ;
указанное антифоговое покрытие имеет толщину, по меньшей мере, 60 нм и, самое большее, 150 нм и показатель преломления ниже 1,64 при длине волны 589 нм в машинном направлении (МН) пленки, причем указанный показатель преломления ниже, чем показатель преломления основного слоя B.
2. Экран для теплицы по п. 1, отличающийся тем, что полиэфирная пленка представляет собой многослойную пленку, содержащую слой A, нанесенный на основной слой В, или слой A и слой C, нанесенные на основной слой B, причем основной слой B расположен между слоем A и слоем C, и причем слои A и/или C содержат термопластичный полимер и УФ стабилизатор.
3. Экран для теплицы по п. 1 или 2, отличающийся тем, что общая толщина полиэфирной пленки составляет, по меньшей мере, 10 мкм и, самое большее, 40 мкм, например, по меньшей мере, 14 мкм и, самое большее, 25 мкм, например, по меньшей мере, 14,5 мкм и, самое большее, 20 мкм.
4. Экран для теплицы по любому из предыдущих пунктов, отличающийся тем, что основной слой B состоит, по меньшей мере, из 70% масс. термопластичного сложного полиэфира, причем термопластичный сложный полиэфир содержит, по меньшей мере, 85% мол., например, по меньшей мере, 90% мол., например, по меньшей мере, 92% мол. звеньев, образованных из этиленгликоля и терефталевой кислоты.
5. Экран для теплицы по любому из предыдущих пунктов, отличающийся тем, что полиэфирная пленка имеет значение стандартной вязкости (СВ) больше чем 600, например, больше чем 650, например, больше чем 700, причем значение СВ пленки составляет меньше чем 950, например, меньше чем 850, при измерении в соответствии с методом, описанным в стандарте DIN 53728, часть 3.
6. Экран для теплицы по любому из предыдущих пунктов, отличающийся тем, что УФ стабилизатор выбирают из группы, включающей триазины, бензотриазолы, бензоксазиноны, и основной слой B и, если присутствуют, слой A и/или слой C содержат УФ стабилизатор в количестве от 0,3 до 3% масс., например, от 0,75 до 2,8% масс. от массы соответствующего слоя.
7. Экран для теплицы по любому из предыдущих пунктов, отличающийся тем, что показатель преломления антифогового покрытия имеет значение ниже 1,60, например, ниже 1,58 при длине волны 589 нм в машинном направлении пленки.
8. Экран для теплицы по любому из предыдущих пунктов, отличающийся тем, что толщина антифогового покрытия составляет, по меньшей мере, 70 нм и, самое большее, 130 нм, например, по меньшей мере, 80 нм и, самое большее, 120 нм.
9. Экран для теплицы по одному или нескольким пп. 1-7, отличающийся тем, что антифоговое покрытие наносят на первую или вторую поверхность полиэфирной пленки, и поверхность полиэфирной пленки, противоположную антифоговому покрытию, снабжена слоем противоотражающей модификации, причем слой противоотражающей модификации представляет собой противоотражающее покрытие или образован путем модификации верхнего слоя покрытия и имеет показатель преломления, измеренный при длине волны 589 нм в машинном направлении пленки, который ниже, чем показатель преломления полиэтилентерефталата.
10. Экран для теплицы по п. 9, отличающийся тем, что антифоговое покрытие имеет толщину, по меньшей мере, 30 нм, например, по меньшей мере, 40 нм, например, по меньшей мере, 50 нм и, самое большее, 60 нм.
11. Экран для теплицы по пп. 9 и 10, отличающийся тем, что показатель преломления противоотражающего покрытия имеет значение ниже 1,64, например, ниже 1,60, например, ниже 1,58 при длине волны 589 нм в машинном направлении пленки.
12. Экран для теплицы по любому из пп. 9-11, отличающийся тем, что противоотражающее покрытие содержит больше чем 70% масс., например, больше чем 80% масс., и в идеальном варианте больше чем 93% масс. метилметакрилатных и этилакрилатных повторяющихся звеньев.
13. Экран для теплицы по любому из пп. 9-12, отличающийся тем, что противоотражающее покрытие содержит, по меньшей мере, 1% масс. УФ стабилизатора (отсухой массы противоотражающего покрытия).
14. Экран для теплицы по любому из пп. 9-13, отличающийся тем, что противоотражающее покрытие имеет толщину, по меньшей мере, 60 нм, например, по меньшей мере, 70 нм, например, по меньшей мере, 80 нм, например, по меньшей мере, 87 нм, например, по меньшей мере, 95 нм и составляет, самое большее, 130 нм, например, самое большее, 115 нм, например, самое большее, 110 нм.
15. Экран для теплицы по п. 9, отличающийся тем, что модификацию верхнего слоя покрытия получают соэкструзией на основной слой B, и модификация верхнего слоя покрытия содержит сложный полиэфир, который имеет более низкий показатель преломления, измеренный при длине волны 589 нм в машинном направлении пленки, чем сложный полиэфир основного слоя B.
16. Экран для теплицы по п. 15, отличающийся тем, что показатель преломления модификации верхнего слоя покрытия имеет значение ниже 1,70, например, ниже 1,65, например, ниже 1,60 при длине волны 589 нм в машинном направлении пленки.
17. Экран для теплицы по любому из пп. 15 и 16, отличающийся тем, что полимер модификации верхнего слоя покрытия содержит фракцию сомономера, по меньшей мере, 2% мол., предпочтительно, по меньшей мере, 3% мол. и особенно предпочтительно, по меньшей мере, 6% мол. (в каждом случае в пересчете относительно суммарного % мол. полимера в верхнем слое покрытия).
18. Экран для теплицы по любому из пп. 15-17, отличающийся тем, что модификация верхнего слоя покрытия содержит больше чем 8% мол., например, больше чем 10% мол., но меньше чем 20% мол., например, меньше чем 19% мол. например, меньше чем 15% мол. изофталевой кислоты (в каждом случае в пересчете относительно компонента дикарбоновой кислоты в сложном полиэфире).
19. Экран для теплицы по любому из пп. 15-18, отличающийся тем, что антифоговое покрытие имеет толщину, по меньшей мере, 60 нм и, самое большее, 150 нм, предпочтительно, по меньшей мере, 70 нм и, самое большее, 130 нм, особенно предпочтительно, по меньшей мере, 80 нм и, самое большее, 120 нм.
20. Экран для теплицы по любому из пп. 1-8, отличающийся тем, что обе первая и вторая поверхности полиэфирной пленки снабжены антифоговым покрытием.
21. Экран для теплицы по любому из предыдущих пунктов, отличающийся тем, что антифоговое и/или противоотражающее покрытия наносят на линии во время производства биаксиально ориентированной полиэфирной пленки.
22. Экран для теплицы по любому из предыдущих пунктов, отличающийся тем, что антифоговое и/или противоотражающее покрытия наносят на первую и/или вторую поверхности полиэфирной пленки посредством автономного способа на дополнительной технологической стадии ниже по потоку от производства пленки.
23. Экран для теплицы по любому из предыдущих пунктов, отличающийся тем, что одна или более из указанных полос пленочного материала (11) имеют ширину, меньше чем расстояние между продольными нитями (13a, 13b; 15; 19).
24. Экран для теплицы по п. 23, отличающийся тем, что образован зазор между одной или более полосами пленочного материала (11) и соседней(ими) полосой(ами) пленки 11, причем указанный зазор обеспечивает вентиляцию через указанный экран.
25. Экран для теплицы по любому из предыдущих пунктов, отличающийся тем, что, по меньшей мере, 10%, предпочтительно, по меньшей мере, 20%, более предпочтительно, по меньшей мере, 30%, более предпочтительно, по меньшей мере, 40%, более предпочтительно, по меньшей мере, 50%, более предпочтительно, по меньшей мере, 60%, более предпочтительно, по меньшей мере, 70%, более предпочтительно, по меньшей мере, 80%, более предпочтительно, по меньшей мере, 90% полос пленочного материала (11) в экране для теплицы содержат указанную однослойную или многослойную полиэфирную пленку.
26. Экран для теплицы по любому из предыдущих пунктов, отличающийся тем, что все полосы пленочного материала (11) в экране для теплицы выполнены из указанной однослойной или многослойной полиэфирной пленки.
27. Применение экрана для теплицы по любому из предыдущих пунктов в качестве конвекционного барьера.